ПРОТИВОКОРРОЗИОННЫЕ КОМПОЗИЦИИ ДЛЯ ЦИНКОСОДЕРЖАЩЕГО ГРУНТОВОЧНОГО ПОКРЫТИЯ, СОДЕРЖАЩИЕ ПОЛЫЕ СТЕКЛЯННЫЕ СФЕРЫ И ПРОВОДЯЩИЙ ПИГМЕНТ

1. Противокоррозионная композиция для цинкосодержащего грунтовочного покрытия, содержащая
a) систему связующего на основе силиката,
b) частицы цинка,
c) полые стеклянные микросферы и
d) проводящий пигмент, выбранный из группы, включающей графит, углеродную сажу, пигменты на основе алюминия, черный железоокисный пигмент, легированный сурьмой оксид олова, слюду, покрытую легированным сурьмой оксидом олова, углеродные нанотрубки, углеродные волокна и любую их смесь,
где указанная система связующего на основе силиката представляет собой систему связующего на основе растворителя или на водной основе.
2. Композиция для покрытия по п. 1, где система связующего на основе силиката представляет собой систему связующего на основе растворителя.
3. Композиция для покрытия по п. 1, где система связующего на основе силиката представляет собой систему связующего на водной основе.
4. Композиция для покрытия по п. 1, где проводящий пигмент выбран из углеродной сажи, углеродных нанотрубок, графита и любой их смеси.
5. Композиция для покрытия по п. 4, где проводящий пигмент представляет собой графит.
6. Композиция для покрытия по п. 4, где проводящий пигмент представляет собой углеродную сажу.
7. Композиция для покрытия по п. 1, где проводящий пигмент присутствует в количестве от приблизительно 0,1 до 50% по объему твердых веществ, таком как от приблизительно 1 до 40% по объему твердых веществ, например, от приблизительно 1,5 до 30% по объему твердых веществ, более конкретно, от приблизительно 2 до 20% по объему твердых веществ, таком как от приблизительно 3 до 10% по объему твердых веществ, например, от приблизительно 3,5 до 8% по объему твердых веществ, более конкретно, от приблизительно 4 до 6% по объему твердых веществ композиции для покрытия.
8. Композиция для покрытия по п. 1, где полые стеклянные микросферы являются непокрытыми.
9. Композиция для покрытия по любому из предыдущих пунктов, где полые стеклянные микросферы присутствуют в количестве от приблизительно 1 до 80% по объему твердых веществ смешанной композиции краски, таком как от 15 до 70% по объему твердых веществ, например, от 25 до 70% по объему твердых веществ, более конкретно, от 40 до 65% по объему твердых веществ, таком как от 50 до 65% по объему твердых веществ.
10. Набор частей, содержащий композицию для покрытия по любому из пп 1-8, который содержит два или более контейнеров, где один контейнер содержит частицы цинка, а один или несколько контейнеров содержат остальные компоненты a), c) и d) композиции для покрытия.
11. Набор частей по п. 10, содержащий два контейнера, где один контейнер содержит частицы цинка, а другой контейнер содержит компоненты a), c) и d) композиции для покрытия.
12. Покрытая конструкция, содержащая металлическую конструкцию с покрытием на основе композиции для покрытия по любому из пп. 1-9, нанесенным по меньшей мере на часть металлической конструкции.
13. Способ нанесения покрытия на металлическую конструкцию, включающий этап нанесения по меньшей мере на часть указанной металлической конструкции слоя композиции для покрытия по любому из пп. 1-9.